(57)【要約】【課題】耐熱性、耐薬品性、難燃性などに優れた薄くて微多孔な延伸ポリアリーレンスルフィド多孔質膜の製造方法を提供することである。特に電池セパレータ用として用いると耐薬品性に優れる上に、融点が高く（２８５℃）耐熱性に優れ、内部抵抗が低減される薄いポリアリーレンスルフィド多孔質膜、および、その製造方法を提供することである。【解決手段】  未延伸の熱可塑性樹脂製フィルムと未延伸ポリアリーレンスルフィド繊維からなる不織布とを熱圧着した後に二軸延伸を行い、該二軸延伸後にポリエステルフィルムからポリアリーレンスルフィド繊維からなる不織布を剥離して、延伸されたポリアリーレンスルフィド多孔質膜を得る。【選択図】なし【特許請求の範囲】
【請求項１】
繊維が融着点を形成して相互に融着された網状構造を形成してなるポリアリーレンスルフィド多孔質膜であって、該融着点の全部または一部において、該融着点を形成する繊維にまたがるようにその厚さが該融着点を形成する繊維の繊維径よりも薄い膜が形成されていることを特徴とするポリアリーレンスルフィド多孔質膜。
【請求項２】
前記繊維径よりも薄い膜が形成されていない部分における繊維の平均太さが１μｍから５００μｍであり、多孔質膜の目付が２〜２５ｇ／ｍ２、かつ、厚みが１〜５０μｍである請求項１記載のポリアリーレンスルフィド多孔質膜。
【請求項３】
ガラス転移温度（Ｔｇ）が［熱圧着されるポリアリーレンスルフィド繊維からなる不織布を構成するポリアリーレンスルフィドのガラス転移温度（Ｔｇ）−１０℃］から［熱圧着されるポリアリーレンスルフィド繊維からなる不織布を構成するポリアリーレンスルフィドのガラス転移温度（Ｔｇ）＋３０℃］の熱可塑性樹脂（熱可塑性樹脂Ａ）からなる未延伸樹脂フィルムとポリアリーレンスルフィド繊維からなる不織布とを熱圧着する工程、該熱圧着された積層体を二軸延伸する工程、二軸延伸後に前記熱可塑性樹脂Ａからなるフィルムを剥離する工程を含むポリアリーレンスルフィド多孔質膜の製造方法。
【請求項４】
前記ポリアリーレンスルフィド繊維からなる不織布はポリフェニレンスルフィドからなり、前記熱可塑性樹脂Ａのガラス転移温度は８０〜１２０℃である請求項３記載のポリアリーレンスルフィド多孔質膜の製造方法。
【請求項５】
前記ポリアリーレンスルフィド繊維からなる不織布は、平均太さが２μｍから１０００μｍの繊維からなる不織布であり、かつ繊維目付量が２０〜２５０ｇ／ｍ２であることを特徴とする請求項３または４に記載のポリアリーレンスルフィド多孔質膜の製造方法。
【請求項６】
前記熱可塑性樹脂Ａは離型剤を０．２〜２重量％含むものである請求項３〜５の何れかに記載の延伸ポリアリーレンスルフィド多孔質膜の製造方法。
【請求項７】
請求項１若しくは２記載のポリアリーレンスルフィド多孔質膜、または、請求項３〜６の何れか記載の製造方法によって得られたポリアリーレンスルフィド多孔質膜を用いてなる電池セパレーター。
【請求項８】
請求項１若しくは２記載のポリアリーレンスルフィド多孔質膜、または、請求項３〜６の何れか記載の製造方法によって得られたポリアリーレンスルフィド多孔質膜を用いてなる電気絶縁材。
【請求項９】
請求項１若しくは２記載のポリアリーレンスルフィド多孔質膜、または、請求項３〜６の何れか記載の製造方法によって得られたポリアリーレンスルフィド多孔質膜を用いてなるフィルター。
【請求項１０】
請求項１若しくは２記載のポリアリーレンスルフィド多孔質膜、または、請求項３〜６の何れか記載の製造方法によって得られたポリアリーレンスルフィド多孔質膜を用いてなる抄紙カンバス。
【発明の詳細な説明】
【技術分野】
【０００１】
本発明は、電池セパレータや電気絶縁材、フィルター、抄紙カンバスなどに好適なポリアリーレンスルフィド多孔質膜に関する。
【背景技術】
【０００２】
ポリフェニレンスルフィド繊維に代表されるポリアリーレンスルフィド繊維は、耐熱性、耐薬品性、難燃性などに優れており、この特徴を利用した各種フィルター、電気絶縁材、抄紙カンバス、電池セパレーターなどの用途への利用が期待されている。例えば、電池セパレーターは、電極間の短絡を防止するとともに、電解液中のイオン移動を可能とする微多孔を有する必要があり、短繊維からなる湿式不織布などが用いられる。この電池セパレーターの不織布は、強アルカリ水溶液や有機溶液などの電解液に浸されて使用されるため、この不織布を構成する短繊維素材には、強アルカリ水溶液や有機溶液などにも分解等しない耐薬品性が求められる。ポリエチレン、ポリプロピレンなどは耐薬品性の高い素材として電池セパレーターに用いることが知られているが、融点が低く、８０℃近辺の温度での連続使用は困難であり、高温下での放電にも耐えるような耐熱性の更なる向上には応えられない。一方、ポリアリーレンスルフィドは耐薬品性に優れる上に、融点が高く（２８５℃）、電池セパレーター等に好適に適用できることが知られている（特許文献１，２および３参照）。しかしながら、近年、電池性能の更なる向上、例えば、耐熱性の向上や内部抵抗の低減が求められている。内部抵抗の低減には不織布を薄くすることで対応できなくはないが、製造プロセス上の制限および不織布としての機械的強度を確保できないことから、１００μｍ以下の薄い不織布を製造することは極めて困難であり、また、係る不織布では孔径が大きすぎて電池セパレータ用途へは展開できていない。
【先行技術文献】
【特許文献】
【０００３】
【特許文献１】特開平１−２７２８９９号公報
【特許文献２】特開平９−６７７８６号公報
【特許文献３】特開平１０−６４５０２号公報
【発明の概要】
【発明が解決しようとする課題】
【０００４】
本発明は、上記のような問題点を解決し、耐熱性、耐薬品性、難燃性などに優れ、電池セパレータ用途にも好適な孔径を有したポリアリーレンスルフィド多孔質膜を提供することを目的とする。
【課題を解決するための手段】
【０００５】
すなわち本発明の本旨とするところは、繊維が融着点を形成して相互に融着された網状構造を形成してなるポリアリーレンスルフィド多孔質膜であって、該融着点の全部または一部において、該融着点を形成する繊維にまたがるようにその厚さが該融着点を形成する繊維の繊維径よりも薄い膜が形成されていることを特徴とするポリアリーレンスルフィド多孔質膜であり、また、ガラス転移温度（Ｔｇ）が［熱圧着されるポリアリーレンスルフィド不織布を構成するポリアリーレンスルフィドのガラス転移温度（Ｔｇ）−１０℃］から［熱圧着されるポリアリーレンスルフィド不織布を構成するポリアリーレンスルフィドのガラス転移温度（Ｔｇ）＋３０℃］の熱可塑性樹脂（熱可塑性樹脂Ａ）からなる未延伸樹脂フィルムとポリアリーレンスルフィド繊維からなる不織布とを熱圧着する工程、該熱圧着された積層体を二軸延伸する工程、二軸延伸後に前記熱可塑性樹脂Ａからなるフィルムを剥離する工程を含むポリアリーレンスルフィド多孔質膜の製造方法である。
【発明の効果】
【０００６】
本発明により、耐熱性、耐薬品性、難燃性などに優れたポリアリーレンスルフィド多孔質膜の製造方法を提供することができる。
【図面の簡単な説明】
【０００７】
【図１】ポリアリーレンスルフィド繊維からなる不織布の一態様の表面写真である。
【図２】本発明のポリアリーレンスルフィド多孔質膜の一態様の表面写真である。
【発明を実施するための形態】
【０００８】
本発明のポリアリーレンスルフィド多孔質膜は、繊維が融着点を形成して相互に融着された網状構造を有している。該融着点は繊維の交絡点や接点において形成されることになる。ここで融着しているとは、繊維が接着剤を介することなく相互に接合していることをいう。また、網状構造とは接合された繊維が二次元的または三次元的な広がりを有し、繊維で囲まれた空間には空隙が存在する状態（なお、某かの媒体が該空隙に満たされて本発明が使用されることを排除するものではない。）をいう。該空隙の全部または一部は好ましく多孔質膜の表面から裏面まで連続している。
【０００９】
また、本発明のポリアリーレンスルフィド多孔質膜は、前記融着点の全部または一部において該融着点を形成する繊維にまたがる薄い膜（便宜的に融着点の薄い膜とも称する）を有している。多孔質膜を構成する繊維において繊維同士が、該薄い膜が形成された融着点を持つことにより、多孔質膜の強度が安定するとともに孔径が小さく均一な開孔状態を実現できる。
【００１０】
この融着点の薄い膜とは、いわゆる「アヒルの足の水掻き」状あるいは「蛙の足の水掻き」状、または「ひだ」状のものをいい、通常２本以上の繊維にまたがって形成され、その厚さは該薄い膜が形成された融着点を形成する繊維の平均径より薄い。また、該融着点の薄い膜１つあたりの面積は、特に限定されないが、１μｍ２以上が好ましく、より好ましくは５μｍ２以上である。上限として特に限定はないが、余りに大きいとセパレーターやフィルターとして十分な性能が発現できないことがあるので、通常は５００μｍ２以下である。
【００１１】
ここで、融着点の薄い膜の面積は、多孔質膜のＳＥＭ写真から、「２本以上の繊維にまたがって形成された融着部分の面積」から「繊維部分の面積」を差し引いて算出することで求めることができる。面積の測定には、例えばマイクロアナライザー等の一般的な画像解析ソフトを用いることができる。
【００１２】
本発明のポリアリーレンスルフィド多孔質膜を構成する繊維の繊度、すなわち前記の繊維径よりも薄い膜が形成されていない部分における繊維の平均太さは、好ましく１μｍから５００μｍ、より好ましくは１μｍから３００μｍである。繊維の平均太さが１μｍから５００μｍであれば孔径が小さく、薄い多孔質となる。
【００１３】
本発明のポリアリーレンスルフィド多孔質膜の目付は、好ましくは２〜２５ｇ／ｍ２、より好ましくは２〜１５ｇ／ｍ２である。目付量が２〜２５ｇ／ｍ２であれば機械特性に優れた薄い多孔質膜となる。
【００１４】
本発明のポリアリーレンスルフィド多孔質膜の厚みは、好ましくは１〜５０μｍ、より好ましくは１〜３０μｍである。厚みが１〜５０μｍであればセパレーターとして使用されたときに内部抵抗の低減された多孔質となる。
【００１５】
次に本発明のポリアリーレンスルフィド多孔質膜の製造方法について、例を挙げて説明する。
【００１６】
本発明に用いるポリアリーレンスルフィドとは、−（Ａｒ−Ｓ）−の繰り返し単位を有するホモポリマ−あるいはコポリマ−である。Ａｒとしては下記の式（Ａ）〜式（Ｋ）などで表される構成単位などが挙げられる。
【００１７】
【化１】
2011127244.tif 000002
【００１８】
（Ｒ１，Ｒ２は、水素、アルキル基、アルコキシ基、ハロゲン基から選ばれた置換基であり、Ｒ１とＲ２は同一でも異なっていてもよい。）
本発明に用いるポリアリ−レンスルフィドの繰り返し単位としては、上記の式（Ａ）で表される構造式が好ましく、これらの代表的なものとして、ポリアリーレンスルフィド、ポリアリーレンスルフィドスルホン、ポリアリーレンスルフィドケトン、これらのランダム共重合体、ブロック共重合体及びそれらの混合物などが挙げられる。特に好ましいポリアリ−レンスルフィドとしては、フィルム物性と経済性の観点から、ポリフェニレンスルフィド（以下、ＰＰＳと称することがある）が好ましく例示され、ポリマーの主要構成単位として下記構造式で示されるｐ−フェニレンスルフィド単位を好ましくは８０モル％以上、より好ましくは９０モル％以上、更に好ましくは９５モル％以上含む樹脂である。かかるｐ−フェニレンスルフィド成分が８０モル％未満では、ポリマーの結晶性や熱転移温度などが低く、ＰＰＳの特徴である耐熱性、寸法安定性、機械特性および誘電特性などを損なうことがある。
【００１９】
【化２】
2011127244.tif 000003
【００２０】
ｐ−フェニレンスルフィド以外の繰り返し単位としては、ｍ−フェニレンスルフィド単位が挙げられるが、他のフェニレンスルフィド単位が共重合されたものであっても良い。
また、本発明の目的を阻害しない範囲において、本発明に用いるポリアリーレンスルフィドには、他の芳香族スルフィドや他のポリマーが混合されていても良い。
【００２１】
本発明に用いるポリアリーレンスルフィドの重量平均分子量は、３０，０００〜７０，０００であることが好ましく、より好ましくは４０，０００〜６０，０００である。重量平均分子量を３０，０００以上とすることで、紡糸工程において糸切れを抑え、紡糸張力も高めに設定できることにより安定した紡糸性を得ることができる。また従って、ＰＰＳ繊維も力学的特性に優れたものを得ることができる。また重量平均分子量を７０，０００以下とすることで、溶融紡糸工程におけるポリアリーレンスルフィドの溶融粘度を抑え、紡糸設備を特殊な高耐圧仕様にする必要が無く、製造設備費用を抑えることができる。
【００２２】
本発明に用いるポリアリーレンスルフィド繊維からなる不織布は、捲縮したポリアリーレンスルフィド短繊維からなるウェブを形成し、ニードルパンチなどで交絡させるなどの公知の製造法により製造することができるが、メルトブロー法によって製造することが簡便である。
【００２３】
メルトブロー法では、溶融したポリアリーレンスルフィドを口金から吐出するに際して、口金周辺から熱風を吹き付け、該熱風によって吐出したポリアリーレンスルフィドの繊維径を細くして吹き出し、ついで、しかるべき位置に配置したネットコンベア上に吹き付けて捕集し、ウェブを形成して製造される。該ウェブは、ネットコンベアに設けた吸引装置によって熱風と一緒に吸引されるので、個々の繊維が完全に固化する前に捕集される。つまり、ウェブの繊維同士は互いに軽く仮止めされた状態で捕集される。口金とネットコンベア間の捕集距離を適宜設定することによって、繊維の固定の度合いを調整することができる。また、ポリマー吐出量、熱風温度、熱風流量、コンベア移動速度等を適宜調整することにより、繊維の配向や繊維径、ポリアリーレンスルフィド不織布の目付を任意に設定することができる。熱風の圧力で細い繊維径とされ、無配向または低配向の状態で固化されたものが特に好ましく用いられる。ポリアリーレンスルフィド不織布を構成する繊維は実質的に連続したものが好ましい。また、該繊維は、溶融状態から室温雰囲気下に急冷することにより、非晶質に近い、結晶化度の小さい状態で固化させたものが好ましい。
【００２４】
本発明に用いるポリアリーレンスルフィド不織布を構成する繊維の繊度は、好ましくは２〜１０００μｍ、より好ましくは２〜５００μｍである。繊度が２〜１０００μｍであれば延伸後の孔径を小さくでき、更に薄い多孔質膜が得られる。
【００２５】
本発明に用いるポリアリーレンスルフィド不織布の繊維目付量は、好ましくは２０〜２５０ｇ／ｍ２、より好ましくは２０〜１５０ｇ／ｍ２である。繊維目付量が２０〜２５０ｇ／ｍ２であれば延伸後の機械特性が優れた、薄い多孔質膜が得られる。
【００２６】
ポリアリーレンスルフィド不織布は一旦巻き取った後あるいは連続して次に述べる熱可塑性樹脂Ａからなる未延伸フィルムに熱圧着され、その後二軸延伸される。参考までに、ポリアリーレンスルフィド繊維からなる不織布の一例の表面写真を図１に示す。
【００２７】
本発明に用いる該未延伸フィルムは、前記ポリアリーレンスルフィド繊維からなる不織布を構成するポリアリーレンスルフィドのガラス転移温度（Ｔｇ）−１０℃〜ポリアリーレンスルフィドのガラス転移温度（Ｔｇ）＋３０℃のガラス転移温度を持つ樹脂を用いることが共延伸性の点で好ましく、ＰＰＳ繊維からなる不織布を用いる場合は該未延伸フィルムを構成する熱可塑性樹脂Ａのガラス転移温度（Ｔｇ）が８０℃〜１２０℃の熱可塑性樹脂を用いる。ガラス転移温度としてより好ましくは８０℃〜１００℃である。ガラス転移温度（Ｔｇ）を８０℃以上とすることでポリアリーレンスルフィド繊維からなる不織布との安定した二軸延伸が可能となる。またガラス転移温度（Ｔｇ）を１２０℃以下にすることにより未延伸ポリアリーレンスルフィド繊維からなる不織布の結晶化を抑え、二軸延伸後の剥離工程において剥離しやすいと共に最終製品において大きな孔が形成されていることもなく、セパレーターとして用いたときの欠陥のないものとできる。
【００２８】
熱可塑性樹脂Ａとしては、ポリアリーレンスルフィドとの共延伸が可能な樹脂であれば特に制限はないが、好ましい樹脂としては、例えば、ポリエステル樹脂が挙げられる。ガラス転移温度を本発明で規定する範囲とするためには、用いるモノマーの種類の選択、混合する他の樹脂の選択などにより可能である。一般に芳香環の占める割合が高いモノマーを使用すればガラス転移温度は上昇する傾向があり、混合する樹脂としては芳香族環を有したイミドなどそれ自身ガラス転移温度が高く、かつ、ポリエステルに相溶する樹脂を用いれば、ガラス転移温度は上昇する傾向がある。
【００２９】
具体的に例を挙げて説明すると、ポリエステルとしては、例えば、芳香族ジカルボン酸、脂環族ジカルボン酸または脂肪族ジカルボン酸などの酸成分やジオール成分を構成単位（重合単位）とするポリマーで構成されたものが一般的である。もちろん、本発明の目的を阻害しないのであればヒドロキシカルボン酸を用いることは差し支えない。
【００３０】
芳香族ジカルボン酸成分としては、例えば、テレフタル酸、イソフタル酸、フタル酸、１，４−ナフタレンジカルボン酸、１，５−ナフタレンジカルボン酸、２，６−ナフタレンジカルボン酸、４，４’−ジフェニルジカルボン酸、４，４’−ジフェニルエーテルジカルボン酸、４，４’−ジフェニルスルホンジカルボン酸等を用いることができ、なかでも好ましくは、テレフタル酸、フタル酸、２，６−ナフタレンジカルボン酸を用いることができる。脂環族ジカルボン酸成分としては、例えば、シクロヘキサンジカルボン酸等を用いることができる。脂肪族ジカルボン酸成分としては、例えば、アジピン酸、スベリン酸、セバシン酸、ドデカンジオン酸等を用いることができる。これらの酸成分は一種のみを用いてもよく、二種以上を併用してもよい。
【００３１】
ジオール成分としては、例えば、エチレングリコール、１，２−プロパンジオール、１，３−プロパンジオール、ネオペンチルグリコール、１，３−ブタンジオール、１，４−ブタンジオール、１，５−ペンタンジオール、１，６−ヘキサンジオール、１，２−シクロヘキサンジメタノール、１，３−シクロヘキサンジメタノール、１，４−シクロヘキサンジメタノール、ジエチレングリコール、トリエチレングリコール、ポリアルキレングリコール、２，２’−ビス（４’−β−ヒドロキシエトキシフェニル）プロパン等を用いることができ、なかでも、エチレングリコール、１，４−ブタンジオール、１，４−シクロヘキサンジメタノール、ジエチレングリコール等を好ましく用いることができ、特に好ましくは、エチレングリコール等を用いることができる。これらのジオール成分は一種のみを用いてもよく、二種以上を併用してもよい。
【００３２】
ポリエステルには、ラウリルアルコール、イソシアン酸フェニル等の単官能化合物が共重合されていてもよいし、トリメリット酸、ピロメリット酸、グリセロール、ペンタエリスリトール、２，４−ジオキシ安息香酸、等の３官能化合物などが、過度に分枝や架橋をせずポリマーが実質的に線状である範囲内で共重合されていてもよい。さらに酸成分、ジオール成分以外に、ｐ−ヒドロキシ安息香酸、ｍ−ヒドロキシ安息香酸、２，６−ヒドロキシナフトエ酸などの芳香族ヒドロキシカルボン酸およびｐ−アミノフェノール、ｐ−アミノ安息香酸などを本発明の効果が損なわれない程度の少量であればさらに共重合せしめることができる。これらポリエステルは１種類の繰り返し単位からなるものであっても２種以上の繰り返し単位からなるものであっても良く、この場合、ランダム共重合体であってもブロック共重合体であっても良い。また、２種以上のポリエステルが混合されたものであっても良い。
【００３３】
最も好ましいポリエステルとしては、ポリエチレンテレフタレート、ポリシクロヘキサンテレフタレート、ポリエチレンナフタレートが挙げられる。
また、ポリマーアロイとする場合、上記ポリエステル樹脂とポリイミド系樹脂のポリマーアロイは混合割合によってガラス転移温度の制御が容易であるため、好ましく採用できる。なお、ポリマーアロイとする場合、各樹脂の混合割合はＮＭＲ法（核磁気共鳴法）や顕微ＦＴ−ＩＲ法（フーリエ変換顕微赤外分光法）を用いて確認することができる。
【００３４】
ポリイミド系樹脂としては、例えば、下記一般式で示されるような構造単位を含有するものが好ましい。
【００３５】
【化３】
2011127244.tif 000004
【００３６】
ここで、式中のＲ１は、
【００３７】
【化４】
2011127244.tif 000005
【００３８】
【化５】
2011127244.tif 000006
【００３９】
などの脂肪族炭化水素基、脂環族炭化水素基、芳香族炭化水素基から選ばれた一種もしくは二種以上の基を表している。また、式中のＲ２は、
【００４０】
【化６】
2011127244.tif 000007
【００４１】
などの脂肪族炭化水素基、脂環族炭化水素基、芳香族炭化水素基から選ばれた一種もしくは二種以上の基を表している。
【００４２】
溶融成形性やポリエステルとの親和性などの点から、下記一般式で示されるような、ポリイミド構成成分にエーテル結合を含有するポリエーテルイミドが特に好ましい。
【００４３】
【化７】
2011127244.tif 000008
【００４４】
（ただし、上記式中Ｒ３は、６〜３０個の炭素原子を有する２価の芳香族または脂肪族残基、Ｒ４は６〜３０個の炭素原子を有する２価の芳香族残基、２〜２０個の炭素原子を有するアルキレン基、２〜２０個の炭素原子を有するシクロアルキレン基、および２〜８個の炭素原子を有するアルキレン基で連鎖停止されたポリジオルガノシロキサン基からなる群より選択された２価の有機基である。）
上記Ｒ３、Ｒ４としては、例えば、下記式群に示される芳香族残基を挙げることができる。
【００４５】
【化８】
2011127244.tif 000009
【００４６】
本発明では、ポリエステルとの親和性、コスト、溶融成形性等の観点から、２，２−ビス［４−（２，３−ジカルボキシフェノキシ）フェニル］プロパン二無水物とｍ−フェニレンジアミン、またはｐ−フェニレンジアミンとの縮合物である、下記式で示される繰り返し単位を有するポリマーが好ましい
【００４７】
【化９】
2011127244.tif 000010
【００４８】
または
【００４９】
【化１０】
2011127244.tif 000011
【００５０】
（ｎは２以上の整数、好ましくは２０〜５０の整数）
このポリエーテルイミドは、“ウルテム”（登録商標）の商品名で、サビック・イノベーティブ・プラスチックス社より入手可能である。
【００５１】
熱可塑性樹脂Ａには、延伸後の剥離工程を容易とするため、ワックス化合物やシリコーン化合物、パラフィンなどの離型剤を含有することが好ましく、特にワックス化合物を含有することが好ましい。ここで、離型剤としては、例えば、ジメチルシリコーン、メチルフェニルシリコーン、メチルハイドロジェンシリコーンなどのストレートシリコーン、側鎖および／または末端にアミノ基、エポキシ基、カルボキシル基、カルビノール基、アルキル基、ポリエーテル基などの有機基を導入した変性シリコーンなどのシリコーン化合物、鯨ロウ、ミツロウ、ラノリン、カルナウバワックス、キャンデリアワックス、モンタンワックス、ライスワックス、ステアリルステアレートなどの天然ワックス、パラフィンワックス、マイクロクリスタリンワックス、酸化ワックス、エステルワックス、低分子量ポリエチレンなどの合成ワックスといったワックス化合物、ポリテトラフルオロエチレン、テトラフルオロエチレン／パーフルオロアルコキシエチレン共重合体、テトラフルオロエチレン／エチレン共重合体などのフッ素系化合物などを挙げることができ、中でも取扱い性や剥離性の点でカルナウバワックス、あるいは、取扱い性、経済性、耐熱性、撥水効果の観点からシリコーン化合物が好ましく用いられる。離型剤の含有量としては、熱可塑性樹脂Ａの全量に対して０．２〜２重量％であることが好ましく、より好ましくは０．３〜２重量％含有することが望ましい。離型剤を含有せしめる方法としては、熱可塑性樹脂Ａがポリエステルなどの縮合系高分子の場合は、その重合途中に添加する方法や、一般には二軸の溶融押出機において混練して混合する方法などが好ましく用いられる。
【００５２】
熱可塑性樹脂Ａからなるフィルムと未延伸のポリアリーレンスルフィド不織布との熱圧着の方法は特に限定されるものではないが、加熱ロールによる熱圧着がプロセス性の点から特に好ましい。熱圧着温度は、熱可塑性樹脂Ａのガラス転移温度（Ｔｇ）と冷結晶化温度（Ｔｃｃ）との間が好ましく、Ｔｇ〜Ｔｇ＋５０℃が特に好ましい。
【００５３】
本発明において、熱可塑性樹脂Ａからなるフィルムと未延伸のポリアリーレンスルフィド不織布とは熱圧着した状態で共延伸することが肝要である。熱圧着した状態で共延伸することにより、フィルムと不織布が一体で剥離することなく好適に延伸することができる。また、両者を一体で共延伸することにより、フィルムが補強体の役目をなし、ポリアリーレンスルフィド繊維からなる不織布が破れたりすることなく、繊度や繊維目付量が均質な多孔質膜が得られる。
【００５４】
延伸方法は特に限定されないが、ポリアリーレンスルフィド多孔質膜の薄膜化および孔径の微細化、機械特性の点で二軸延伸が好ましい。二軸延伸は、逐次二軸延伸法または同時二軸延伸法のいずれの方法であっても良い。逐次二軸延伸法の場合、縦方向、横方向の順に延伸するのが一般的であるが、逆に延伸しても良い。延伸温度は未延伸の熱可塑性樹脂Ａからなるフィルムのガラス転移温度（Ｔｇ）と冷結晶化温度（Ｔｃｃ）との間であるのが好ましい。延伸倍率は特に限定されるものではなく、得られる延伸ポリアリーレンスルフィド多孔質膜の要求される厚みや孔径等によって適宜決定されるが、通常は縦、横それぞれ２〜５倍程度が適当である。また、二軸延伸後、縦または横、あるいは縦横に再延伸してもかまわない。
さらに、二軸延伸後は熱処理をするのが好ましい。熱処理温度は特に限定されるものではなく、
ポリアリーレンスルフィド不織布を構成する樹脂の冷結晶化温度（Ｔｃｃ）と融点（Ｔｍ）との間であるのが好ましい。熱処理時間は０．５〜６０秒程度が適当である。
【００５５】
本発明のポリアリーレンスルフィド多孔質膜は、上記二軸延伸後に延伸された熱可塑性樹脂Ａからなるフィルムから剥離することによって得ることができる。剥離する方法は特に限定されないが二軸延伸後のワインダー工程で連続的に剥離する方法や延伸された熱可塑性樹脂Ａからなるフィルムと共に巻き取った後に剥離する方法などが特に好ましい。参考までに、本発明のポリアリーレンスルフィド多孔質膜の表面写真を図２に示す。図１と比較すれば明らかであるが、融着された繊維間にまたがるようにその厚さが該融着点を形成する繊維の繊維径よりも薄い膜が多数形成されていることが判る。
【００５６】
本発明のポリアリーレンスルフィド多孔質膜は、一般に多孔質膜が用いうる用途に適用することができるが、例えば、電解液が含浸されて電池セパレーターとして、そのまま若しくは絶縁オイルやワニスが含浸されて電気絶縁材として、あるいは、フィルターや抄紙カンバスなどの用途などに、特に好適に用いられる。
【実施例】
【００５７】
本発明を実施例、比較例を挙げて更に詳しく説明する。しかし、本発明は係る実施例に限定して解釈されるものではない。なお、ＰＰＳ以外のポリアリーレンスルフィドからなる不織布を用いた場合であっても本願明細書の記載を参考に熱圧着や延伸温度などの条件を設定すれば、下記実施例等を応用して本発明の多孔質膜を得ることができる。
【００５８】
各特性あるいは物性値の測定方法ならびに効果の評価方法は次のとおりである。
（１）ガラス転移温度（Ｔｇ）、融解温度（Ｔｍ）および溶融結晶化温度（Ｔｍｃ）
ＪＩＳ  Ｋ７１２１―１９８７に準じて測定した。示差走査熱量計セイコーインスツルメンツ社製ＤＳＣ（ＲＤＣ２２０）、データ解析装置として同社製ディスクステーション（ＳＳＣ／５２００）を用いて、試料５ｍｇをアルミニウム製受皿上３５０℃で５分間溶融保持し、急冷固化した後、室温から昇温速度２０℃／分で昇温した。そのとき、観測される融解の吸熱ピークのピーク温度を融解温度（Ｔｍ）とした。なお、ガラス転移温度（Ｔｇ）は下記式により算出した。
ガラス転移温度＝（補外ガラス転移開始温度＋補外ガラス転移終了温度）／２
また、試料５ｍｇをアルミニウム製受皿上で室温から３５０℃まで昇温速度２０℃／分で昇温して、３５℃で５分間溶融保持し、３５０℃から室温まで２０℃／分で降温した。そのとき観測される発熱ピークのピーク温度を溶融結晶化温度（Ｔｍｃ）とした。
【００５９】
（２）繊度（繊維の平均太さ）
不織布の任意な１０箇所を走査電子顕微鏡により倍率２０００倍で１０枚の画像撮影を行い、１枚の画像につき任意の１５本の繊維の直径（但し、融着点を形成する繊維にまたがるようにその厚さが該融着点を形成する繊維の繊維径より薄い膜が形成されている部分は測定対象でない）を測定し、これを１０枚の画像について行い、合計１５０本の測定結果から平均繊維径（繊度）を測定した。
【００６０】
（３）目付量（ｇ／ｍ２）
不織布あるいは多孔質膜を２０ｃｍ×２０ｃｍの大きさに切りだし、その重さを測定して１ｍ２当たりの重量に換算して表した。
【００６１】
（４）剥離強度（ｇ／ｃｍ）、剥離性
ＪＩＳ−Ｋ−６８５４に準拠した１８０度剥離試験法により測定した。
○：０以上５０ｇ／ｃｍ未満
△：５０以上１００ｇ／ｃｍ未満
×：１００ｇ／ｃｍ以上、または、不織布由来部分に破壊が見られる。
【００６２】
（５）ワックス濃度の測定
フィルムに含有するワックス濃度は、フーリエ変換赤外線吸収分光法−全反射法により定量した。測定は、分光器としてＦＴＳ−６０Ａ／８９６（ＧＩＧＩＬＡＢ社製ＦＴＩＲ）を使用し、ＩＲＥとしてＺｎＳＥを使用し、入射角６０°で1回反射にて測定した。その際、分解能は４ｃｍ−１、積算回数２５６回とした。定量に際しては、ワックスに由来のＣ−Ｈ伸縮振動バンド２８５０ｃｍ−１付近のピークとポリエステル中のベンゼン環に由来の３０５０ｃｍ−１付近のピークの強度比で求めた。なお、定量は予め検量線を作成しておくことで行なった。
【００６３】
（６）融着点の薄い膜の有無
多孔質膜５ｃｍ×５ｃｍを実体顕微鏡若しくは電子顕微鏡を用いて多孔質膜表面を観察し、融着点を形成する繊維にまたがるようにその厚さが該融着点を形成する繊維の繊維径より薄い膜、すなわち融着点の薄い膜の有無を確認し、下記のとおりで評価した。
○：１つ以上の融着点の薄い膜が認められる
×：融着点の薄い膜が形成されていない。
【００６４】
［参考例１］  ＰＰＳ不織布（未延伸）の製造
口金幅１ｃｍあたり７本のオリフィスと０．３ｍｍ幅もガス噴射スリット間隙を有するメルトブロー噴射装置を備える装置を用い、ポリアリーレンスルフィドペレットを回転型真空乾燥機で１８０℃３時間真空乾燥し、３１５℃で溶融してオリフィスより押し出しガス噴射スリットに３３０℃の加熱空気を噴出し牽引することで表２に記載の繊維径の繊維をメルトブロー噴出装置から１４ｃｍ離して配した多孔性ベルト上に捕集して表２に記載の目付量のＰＰＳ不織布を得た。
【００６５】
実施例１、２
ポリエチレンテレフタレートのペレット（５０重量部）とポリエーテルイミドのペレット（”Ｕｌｔｅｍ”１０１０（サビック・イノベーティブ・プラスチックス社の登録商標））（５０重量部）を、２８０℃に加熱されたベント式の２軸混練押出機に供給して、剪断速度１００ｓｅｃ−１、滞留時間１分にて溶融押出し、ポリエーテルイミドを５０重量％含有したポリエーテルイミド含有チップ（Ｉ）を得た。
【００６６】
得られたポリエーテルイミド含有チップ（Ｉ）とカルナウバワックスを０．６２５重量％含有したポリエチレンテレフタレート（固有粘度０．６２）を２０：８０の比でドライブレンドを行って、熱可塑性樹脂Ａを得た。
【００６７】
該熱可塑性樹脂Ａを１８０℃で３時間真空乾燥した後押出機に投入し、設定温度２８５℃、滞留時間３００秒にて溶融押出し、繊維焼結ステンレス金属フィルター（１０μｍカット）内を剪断速度１０秒−１で通過させた後、Ｔダイよりシート状に吐出した。さらにこのシートを表面温度２５℃の冷却ドラム上に、３ｍ／分の速度で密着させて冷却固化し、実質的に無配向状態のフィルムを得た。
【００６８】
この得られたフィルムとＰＰＳ不織布を貼り合わせ、表１に示す条件で二軸延伸を行った。すなわち、まず、キャストされた前記実質的に無配向状態のフィルムに参考例１記載の方法で作製した未延伸ＰＰＳ不織布の先端部分にスプレー糊を吹きつけ、縦延伸の入口でフィルムに軽く密着させて、予熱ロール群に導き、次いでハードクロム、あるいは、セラミック材質の数本のロールが配置された縦延伸機を用いて、予熱後にロールの周速差を利用して熱接着と縦方向への延伸を行い、続いてステンターにより横延伸・熱処理を行い、室温に冷却後、該複合体のエッジを除去して巻きとった。
【００６９】
次いで、巻き取った複合体からＰＰＳ不織布を剥離して、延伸されたＰＰＳ多孔質膜を得た。剥離性は良好であり、得られた延伸ＰＰＳ多孔質膜の繊度、平均目付量、厚み、融着点の薄い膜の形状は表２の通りであった。融着点の薄い膜が確認でき、形状の評価は表１の通りであった。
【００７０】
実施例１および２で得られた延伸ポリフェニレンスルフィド多孔質膜は、耐熱性、耐薬品性、難燃性などに優れ、また好ましい通気性を有しており、各種フィルター、電気絶縁材、抄紙カンバス、電池セパレーターなどの用途に好ましく用いることができた。
【００７１】
実施例３〜１２
実施例３〜９は、実施例１において、ポリエーテルイミド含有チップ（Ｉ）とカルナウバワックスを０．７２重量％含有したポリエチレンテレフタレート（固有粘度０．６２）を３０：７０の比でドライブレンドし、実施例１０は、実施例１において、ポリエーテルイミド含有チップ（Ｉ）とポリエチレンテレフタレート（固有粘度０．６２）を３０：７０の比でドライブレンドし、
実施例１１および１２は、実施例１において、ポリエーテルイミド含有チップ（Ｉ）とカルナウバワックスを１．４３重量％含有したポリエチレンテレフタレート（固有粘度０．６２）を３０：７０の比でドライブレンドすることで、ポリエーテルイミドの添加量を変更し、表２で示す未延伸ＰＰＳ不織布と熱可塑性樹脂Ａからなるフィルムを表１に示す条件にて貼合わせ、延伸すること以外は、実施例１と同様に製膜して巻き取った。巻き取ったフィルムとＰＰＳ不織布の複合体からＰＰＳ不織布を剥離して、延伸ＰＰＳ多孔質膜を得た。剥離性は良好であり、得られた延伸ＰＰＳ多孔質膜の繊度、平均目付量、厚みは表２の通りであった。
【００７２】
実施例３〜９で得られた延伸ポリフェニレンスルフィド多孔質膜は、耐熱性、耐薬品性、難燃性などに優れ、また好ましい通気性を有しており、各種フィルター、電気絶縁材、抄紙カンバス、電池セパレーターなどの用途に用いることができた。
【００７３】
実施例１３、１４
実施例１において、熱可塑性樹脂Ａをカルナウバワックスが０．５重量％含有されたエチレンテレフタレート（８０モル％）／エチレン２，６−ナフタレンジカルボキシレート（２０モル％）共重合ポリエステルに変更し、表２に示す未延伸ＰＰＳ不織布と重ね合わせ、表１に示す条件にて貼り合わせ・延伸を行ったこと以外は、実施例１と同様にして不織布−フィルム複合体を巻き取った。巻き取ったフィルムとＰＰＳ不織布の複合体からＰＰＳ不織布を剥離して、延伸ＰＰＳ多孔質膜を得た。剥離性は良好であり、得られた延伸ＰＰＳ多孔質膜の繊度、平均目付量、厚みは表２の通りであった。
【００７４】
実施例１３および１４で得られた延伸ポリフェニレンスルフィド多孔質膜は、耐熱性、耐薬品性、難燃性などに優れ、また好ましい通気性を有しており、各種フィルター、電気絶縁材、抄紙カンバス、電池セパレーターなどの用途に用いることができた。
【００７５】
実施例１５、１６
実施例１において、熱可塑性樹脂Ａをカルナウバワックスが０．５重量％含有されたエチレンテレフタレート（７０モル％）／エチレン２，６−ナフタレンジカルボキシレート（３０モル％）共重合ポリエステルに変更し、表２に示す未延伸ＰＰＳ不織布と重ね合わせ、表１に示す条件にて貼り合わせ・延伸を行った以外は、実施例１と同様にして不織布−フィルム複合体を巻き取った。巻き取ったフィルムとＰＰＳ不織布の複合体からＰＰＳ不織布を剥離して、延伸ＰＰＳ多孔質膜を得た。剥離性は良好であり、得られた延伸ＰＰＳ多孔質膜の繊度、平均目付量、厚みは表２の通りであった。
【００７６】
実施例１５および１６で得られた延伸ポリフェニレンスルフィド多孔質膜は、耐熱性、耐薬品性、難燃性などに優れ、また好ましい通気性を有しており、各種フィルター、電気絶縁材、抄紙カンバス、電池セパレーターなどの用途に用いることができた。
【００７７】
比較例１〜６
表２に示す未延伸ＰＰＳ不織布を実施例１で使用した縦延伸機、ステンターにより表１記載の条件で二軸延伸を行った。いずれのＰＰＳ不織布も縦延伸は可能であったがステンターによる横延伸で破れが多発し製品としては得られなかった。
【００７８】
比較例７
表２に示す未延伸ＰＰＳ不織布を表１の温度条件に加熱されたロール群に導き、熱プレスを行ったところ繊維は融着し、多孔質膜状となった。得られた熱融着ＰＰＳ多孔質膜は７０μｍと厚く、しかし、融着点の薄い膜は形成されておらず、電池セパレーターなどの用途に用いることが困難であった。
【００７９】
【表１】
2011127244.tif 000012
【００８０】
【表２】
2011127244.tif 000013
【図１】
2011127244.tif 000014
【図２】
2011127244.tif 000015